(57)【要約】      （修正有）【課題】従来のマゼンタインクよりも、布帛（植物性繊維と動物性繊維）に対して所望の色相領域の発色が優れ、布帛の種類によって発色の違いが少ないインクジェット捺染用インク組成物の提供。【解決手段】インクジェット捺染用インク組成物は、水溶性の２つの特定構造のモノクロルトリアジン系の染料Ａ及びＢと、水と、少なくとも１種以上の水溶性の有機溶剤と、を含むインクジェット捺染用インク組成物。【選択図】なし【特許請求の範囲】
【請求項１】
水溶性の２つの着色剤Ａ及び着色剤Ｂと、
水と、
少なくとも１種以上の水溶性の有機溶剤と、を含み、
前記着色剤Ａが下記一般式（１）で示される化合物であり、前記着色剤Ｂが下記一般式
（２）で示される化合物であることを特徴とするインクジェット捺染用インク組成物。
【化１】
2018002754.tif 000014
（式中、ＭはＬｉ、Ｎａ、Ｋ、ＮＨ4のいずれかを示す。）
【化２】
2018002754.tif 000015
（式中、ＭはＬｉ、Ｎａ、Ｋ、ＮＨ4のいずれかを示し、Ｒはフェニル基、メチル基、ア
ルキル基のいずれかを示す。）
【請求項２】
前記着色剤Ａが、Ｃ．Ｉ．Ｒｅａｃｔｉｖｅ  Ｒｅｄ２４５であり、
前記着色剤Ｂが、Ｃ．Ｉ．Ｒｅａｃｔｉｖｅ  Ｖｉｏｌｅｔ２であることを特徴とする
請求項１に記載のインクジェット捺染用インク組成物。
【請求項３】
前記着色剤Ａと前記着色剤Ｂとの重量配合比が、下記の条件を満たすことを特徴とする
請求項１または２に記載のインクジェット捺染用インク組成物。
着色剤Ａ：着色剤Ｂ＝６０〜９５：５〜４０
【請求項４】
前記有機溶剤として、布帛に対して浸透性を示す第１有機溶剤と、
インクのｐＨを弱アルカリ性とする第２有機溶剤と、を含むことを特徴とする請求項１
乃至３のいずれか一項に記載のインクジェット捺染用インク組成物。
【発明の詳細な説明】
【技術分野】
【０００１】
本発明は、インクジェット捺染用インク組成物に関する。
【背景技術】
【０００２】
従来、例えば、特許文献１には、普通紙に画像を印刷する際に使用するインク組成物と
して、反応性染料、有機溶剤、水および界面活性剤等を含有するものが開示されている。
特許文献１のインク組成物はインク保存安定性、記録媒体への浸透性の観点から、エチレ
ングリコールやグリセリンなどの有機溶剤を含んでいる。
【０００３】
また、特許文献２にはバイオレットの色相に優れ、マゼンタ〜バイオレット〜シアンの
色相範囲で耐水性に優れたインクジェット用インクセットが開示されている。特許文献２
のインクジェット用インクセットにおけるバイオレット用インクはバイオレットの着色剤
としてＣ．Ｉ．Ａｃｉｄ  Ｖｉｏｌｅｔ４８を使用している。
【０００４】
また、特許文献３にはバイオレット染料と有機溶剤であるチオジオグリコールとを含む
インク組成物が開示されている。特許文献３のインク組成物を用いて、植物性繊維である
綿１００％の生地に印捺したときの鮮明性と滲み性とを評価している。
【先行技術文献】
【特許文献】
【０００５】
【特許文献１】特開２００３−１２９７６号公報
【特許文献２】特開２０１２−２４１０７５号公報
【特許文献３】特開平５−２７２０７７号公報
【発明の概要】
【発明が解決しようとする課題】
【０００６】
しかしながら、特許文献１および特許文献２に記載のインク組成物の評価は、普通紙な
どの記録紙が用いられている。したがって、当該インク組成物をインクジェット捺染に使
用した場合、動物性繊維や植物性繊維などの布帛に対して記録紙と同様な色再現性が得ら
れるかは明確になっていない。
【０００７】
また、特許文献３に記載のインク組成物では、植物性繊維である綿１００％の生地に印
捺したときの色相領域に関して数値が明示されていない。つまり、上記特許文献１〜特許
文献３のインク組成物を用いて布帛に捺染を施したとしても、布帛に対して所望の色相領
域の発色が得られなかったり、布帛の種類によって発色の違いが生じたりするおそれがあ
る。
【課題を解決するための手段】
【０００８】
本発明は、上述の課題の少なくとも一部を解決するためになされたものであり、以下の
形態または適用例として実現することが可能である。
【０００９】
［適用例１］本適用例に係るインクジェット捺染用インク組成物は、水溶性の２つの着
色剤Ａ及び着色剤Ｂと、水と、少なくとも１種以上の水溶性の有機溶剤と、を含み、前記
着色剤Ａが下記一般式（１）で示される化合物であり、前記着色剤Ｂが下記一般式（２）
で示される化合物であることを特徴とする。
【００１０】
【化１】
2018002754.tif 000002
（式中、ＭはＬｉ、Ｎａ、Ｋ、ＮＨ4のいずれかを示す。）
【００１１】
【化２】
2018002754.tif 000003
（式中、ＭはＬｉ、Ｎａ、Ｋ、ＮＨ4のいずれかを示し、Ｒはフェニル基、メチル基、ア
ルキル基のいずれかを示す。）
【００１２】
本適用例によれば、モノクロルトリアジン系染料である２つの着色剤Ａと着色剤Ｂとを
含んでいるため、マゼンタの色調において優れた色相領域を示し、単独のマゼンタ染料を
用いたときよりも植物性繊維や動物性繊維などの布帛における色差が小さい画像を記録（
印捺）可能なインクジェット捺染用インク組成物を提供できる。
【００１３】
［適用例２］上記適用例に記載のインクジェット捺染用インク組成物は、前記着色剤Ａ
が、Ｃ．Ｉ．Ｒｅａｃｔｉｖｅ  Ｒｅｄ２４５であり、前記着色剤Ｂが、Ｃ．Ｉ．Ｒｅａ
ｃｔｉｖｅ  Ｖｉｏｌｅｔ２であることが好ましい。
この構成によれば、マゼンタの色相領域が優れ、色再現性および発色性に優れた画像を
記録（印捺）できる。
【００１４】
［適用例３］上記適用例に記載のインクジェット捺染用インク組成物は、前記着色剤Ａ
と前記着色剤Ｂとの重量配合比が、下記の条件を満たすことが好ましい。
着色剤Ａ：着色剤Ｂ＝６０〜９５：５〜４０
この構成によれば、マゼンタの色相領域が優れ、植物性繊維や動物性繊維などの布帛に
おける色差が小さい画像を記録（印捺）できる。
【００１５】
［適用例４］上記適用例に記載のインクジェット捺染用インク組成物は、前記有機溶剤
として、布帛に対して浸透性を示す第１有機溶剤と、インクのｐＨを弱アルカリ性とする
第２有機溶剤と、を含むことが好ましい。
この構成によれば、植物性繊維や動物性繊維などの布帛に対して優れた染着性を示すイ
ンクジェット捺染用インク組成物を提供できる。
【発明を実施するための形態】
【００１６】
以下、本発明の実施形態について説明する。以下に説明する実施の形態は、本発明の一
例を説明するものである。また、本発明は、以下の実施の形態に限定されるものではなく
、本発明の要旨を変更しない範囲において実施される各種の変形例も含む。
【００１７】
以下、本実施形態のインクジェット捺染用インク組成物と、インクジェット捺染用イン
ク組成物を用いた捺染方法とについて、この順に説明する。本明細書において、「インク
ジェット捺染」とは、インクジェット方式を利用して記録媒体の一種である布帛（の表面
）にインクを記録（印捺）することをいい、インクジェット記録の一種である。「印捺物
」および「記録物」とは、記録媒体の一種である布帛（の表面）にインクが記録（印捺）
されて画像が形成されたものをいう。以下、インクジェット捺染用インク組成物を「イン
ク組成物」と呼ぶこととする。
【００１８】
１．インク組成物
本発明の一実施形態に係るインク組成物は、水溶性の２つの着色剤Ａと着色剤Ｂと、少
なくとも１種類以上の水溶性の有機溶剤と、水と、を含んでなるインク組成物である。
【００１９】
以下、インク組成物に含まれる、着色剤、有機溶剤、水、その他の添加剤について順に
説明する。
【００２０】
１．１  着色剤
本実施形態に係るインク組成物は、モノクロルトリアジン系染料であって、下記一般式
（１）で示される着色剤Ａと、下記一般式（２）で示される着色剤Ｂと、を含んでいる。
【化３】
2018002754.tif 000004
（式中、ＭはＬｉ、Ｎａ、Ｋ、ＮＨ4のいずれかを示す。）
【化４】
2018002754.tif 000005
（式中、ＭはＬｉ、Ｎａ、Ｋ、ＮＨ4のいずれかを示し、Ｒはフェニル基、メチル基、ア
ルキル基のいずれかを示す。）
【００２１】
上記一般式（１）で示される着色剤Ａとしては、反応性染料であるＣ．Ｉ．Ｒｅａｃｔ
ｉｖｅ  Ｒｅｄ２４５が挙げられる。また、上記一般式（２）で示される着色剤Ｂとして
は、同じく反応性染料であるＣ．Ｉ．Ｒｅａｃｔｉｖｅ  Ｖｉｏｌｅｔ２が挙げられる。
【００２２】
発明者は、異なる色相を有する着色剤Ａと、着色剤Ｂと、を含むインク組成物を用いる
ことで、植物性繊維や動物性繊維などの布帛に記録（印捺）した際に、マゼンタの色調の
再現性に優れ、単体の着色剤を使用する場合と比較して、記録（印捺）された画像におけ
る色差を小さくできることを見出した。
【００２３】
１．２  有機溶剤
本実施形態に係るインク組成物は、植物性繊維及び動物性繊維に対して浸透性を示す第
１有機溶剤として、含窒素系複素環式化合物及びアルキルポリオールと、インク組成物の
ｐＨを弱アルカリ性とする第２有機溶剤と、を少なくとも含む。
【００２４】
上記第１有機溶剤の総量はインク組成物の全質量に対して、５質量％以上２５質量％以
下であることが好ましく、１０質量％以上２０質量％以下であることがより好ましい。第
１有機溶剤の総量が上記範囲内にあることで、布帛に対するインク組成物の浸透性が一層
良好になる傾向がある。
【００２５】
また上記有機溶剤であるアルキルポリオールは１気圧下での沸点（標準沸点）が１８５
℃以上２６０℃未満であり、インク組成物の固化や乾燥を抑制するという機能を備える。
【００２６】
上記第１有機溶剤である含窒素系複素環式化合物は上記特性に加え、上記着色剤の溶解
性に優れる。具体例としては、Ｎ−メチル−２−ピロリドン［２０４℃］、Ｎ−エチル−
２−ピロリドン［２１２℃］、Ｎ−ビニル−２−ピロリドン［１９３℃］、２−ピロリド
ン［２４５℃］、５−メチル−２−ピロリドン［２４８℃］などが挙げられる。括弧内の
数値は標準沸点を表す。これらの含窒素系複素環式化合物は、１種単独で用いてもよいし
、２種以上併用してもよい。特に２−ピロリドン［２４５℃］は上記着色剤をより溶解さ
せるため、より好ましい。
【００２７】
上記第１有機溶剤であるアルキルポリオールは上記特性に加え、ノズルの目詰まりの発
生を効果的に抑制することができる。具体例としては、１，２−プロパンジオール[１８
８℃]、１，２−ブタンジオール[１９４℃]、１，２−ペンタンジオール[２１０℃]、１
，２−ヘキサンジオール［２２４℃］、１，２−ヘプタンジオール[２２７℃]、１，３−
プロパンジオール［２１０℃］、１，３−ブタンジオール［２３０℃］、１，４−ブタン
ジオール［２３０℃］、１，５−ペンタンジオール［２４２℃］、１，６−ヘキサンジオ
ール［２５０℃］、２−エチル−２−メチル−１，３−プロパンジオール［２２６℃］、
２−メチル−２−プロピル−１，３−プロパンジオール［２３０℃］、２−メチル−１，
３−プロパンジオール［２１４℃］、２，２−ジメチル−１，３−プロパンジオール［２
１０℃］、３−メチル−１，３−ブタンジオール［２０３℃］、２−エチル−１，３−ヘ
キサンジオール[２４４℃]、３−メチル−１，５−ペンタンジオール［２５０℃］、２−
メチルペンタン−２，４−ジオール［１９７℃］、ジエチレングリコール［２４５℃］、
ジプロピレングリコール［２３２℃］などが挙げられる。これらのアルキルポリオールは
、１種単独で用いてもよいし、２種以上併用してもよい。特に１，２−プロパンジオール
[１８８℃]は上記着色剤の浸透性と乾燥性とのバランスに優れるため、より好ましい。
【００２８】
ｐＨ調整剤である上記第２有機溶剤の総量はインク組成物の全質量に対して、０．０１
質量％以上１質量％以下であることが好ましく、０．０５質量％以上０．５質量％以下で
あることがより好ましい。第２有機溶剤の総量が上記範囲内にあることで、インク組成物
のｐＨと染着性とのバランスが一層良好になる傾向がある。
【００２９】
上記第２有機溶剤の具体例としては、リン酸二水素カリウム、リン酸水素二ナトリウム
、水酸化ナトリウム、水酸化リチウム、水酸化カリウム、アンモニア、ジエタノールアミ
ン、トリエタノールアミン、トリイソプロパノールアミン、炭酸カリウム、炭酸ナトリウ
ム、炭酸水素ナトリウム、トリスヒドロキシメチルアミノメタン（ＴＨＡＭ）、４−（２
−ヒドロキシエチル)−１−ピペラジンエタンスルホン酸（ＨＥＰＥＳ）、モルホリノエ
タンスルホン酸（ＭＥＳ）、カルバモイルメチルイミノビス酢酸（ＡＤＡ）、ピペラジン
−１，４−ビス（２−エタンスルホン酸）（ＰＩＰＥＳ）、Ｎ−（２−アセトアミド）−
２−アミノエタンスルホン酸（ＡＣＥＳ）、コラミン塩酸、Ｎ，Ｎ−ビス（２−ヒドロキ
シエチル）−２−アミノエタンスルホン酸（ＢＥＳ）、Ｎ−トリス（ヒドロキシメチル）
メチル−２−アミノエタンスルホン酸（ＴＥＳ）、アセトアミドグリシン、トリシン、グ
リシンアミド、ビシンなどのグッドバッファー、リン酸緩衝液、トリス緩衝液などが挙げ
られる。
特にトリエタノールアミンは上記着色剤のｐＨと染着性とのバランスに優れるため、より
好ましい。
【００３０】
１．３．水
本実施形態に係るインク組成物は、水を含有する。水は、インク組成物の主となる液媒
体である。水は、イオン交換水、限外濾過水、逆浸透水、蒸留水などの純水又は超純水の
ようなイオン性不純物を極力除去したものであることが好ましい。
【００３１】
１．４．その他の添加剤
本実施形態に係るインクジェット捺染用のインク組成物は、必要に応じて、界面活性剤
、尿素類、糖類、キレート化剤、防腐剤、防かび剤、防錆剤などを含有してもよい。
【００３２】
＜界面活性剤＞
界面活性剤は、インク組成物の表面張力を低下させ記録媒体との濡れ性を調整する機能
を備える。界面活性剤の中でも、アセチレングリコール系界面活性剤、シリコーン系界面
活性剤、およびフッ素系界面活性剤を好ましく用いることができる。
【００３３】
アセチレングリコール系界面活性剤としては、特に限定されないが、例えば、サーフィ
ノール１０４、１０４Ｅ、１０４Ｈ、１０４Ａ、１０４ＢＣ、１０４ＤＰＭ、１０４ＰＡ
、１０４ＰＧ−５０、１０４Ｓ、４２０、４４０、４６５、４８５、ＳＥ、ＳＥ−Ｆ、５
０４、６１、ＤＦ３７、ＣＴ１１１、ＣＴ１２１、ＣＴ１３１、ＣＴ１３６、ＴＧ、ＧＡ
、ＤＦ１１０Ｄ（以上全て商品名、Ａｉｒ  Ｐｒｏｄｕｃｔｓ  ａｎｄ  Ｃｈｅｍｉｃａ
ｌｓ．  Ｉｎｃ．社製）、オルフィンＢ、Ｙ、Ｐ、Ａ、ＳＴＧ、ＳＰＣ、Ｅ１００４、Ｅ
１０１０、ＰＤ−００１、ＰＤ−００２Ｗ、ＰＤ−００３、ＰＤ−００４、ＰＤ−００５
、ＥＸＰ．４００１、ＥＸＰ．４０３６、ＥＸＰ．４０５１、ＡＦ−１０３、ＡＦ−１０
４、ＡＫ−０２、ＳＫ−１４、ＡＥ−３（以上全て商品名、日信化学工業社製）、アセチ
レノールＥ００、Ｅ００Ｐ、Ｅ４０、Ｅ１００（以上全て商品名、川研ファインケミカル
社製）が挙げられる。
【００３４】
シリコーン系界面活性剤としては、特に限定されないが、ポリシロキサン系化合物が好
ましく挙げられる。当該ポリシロキサン系化合物としては、特に限定されないが、例えば
ポリエーテル変性オルガノシロキサンが挙げられる。当該ポリエーテル変性オルガノシロ
キサンの市販品としては、例えば、ＢＹＫ−３０６、ＢＹＫ−３０７、ＢＹＫ−３３３、
ＢＹＫ−３４１、ＢＹＫ−３４５、ＢＹＫ−３４６、ＢＹＫ−３４８（以上商品名、ＢＹ
Ｋ社製）、ＫＦ−３５１Ａ、ＫＦ−３５２Ａ、ＫＦ−３５３、ＫＦ−３５４Ｌ、ＫＦ−３
５５Ａ、ＫＦ−６１５Ａ、ＫＦ−９４５、ＫＦ−６４０、ＫＦ−６４２、ＫＦ−６４３、
ＫＦ−６０２０、Ｘ−２２−４５１５、ＫＦ−６０１１、ＫＦ−６０１２、ＫＦ−６０１
５、ＫＦ−６０１７（以上商品名、信越化学工業社製）が挙げられる。
【００３５】
フッ素系界面活性剤としては、フッ素変性シロキサンを用いることが好ましく、具体例
としては、ＢＹＫ−３４０（ビックケミー・ジャパン社製）が挙げられる。
【００３６】
界面活性剤を含有する場合には、その含有量は、インク組成物の全質量に対して、０．
０５質量％以上１．５質量％以下とすることでインク組成物の界面活性効果が一層良好に
なる傾向があり、布帛に塗布しやすくなる。
【００３７】
＜尿素類＞
尿素類は、インク組成物の保湿剤として機能したり、着色剤の染着性を向上させる染着
助剤として機能したりする。尿素類の具体例としては、尿素、エチレン尿素、テトラメチ
ル尿素、チオ尿素、１，３−ジメチル−２−イミダゾリジノンなどが挙げられる。尿素類
を含有する場合には、その含有量は、インク組成物の全質量に対して、１質量％以上２０
質量％以下とすることで布帛への着色剤の染着性が良好となる。
【００３８】
＜糖類＞
糖類は、インクの固化、乾燥を抑制する保湿剤として機能する。糖類の具体例としては
、グルコース、マンノース、フルクトース、リボース、キシロース、アラビノース、ガラ
クトース、アルドン酸、グルシトール（ソルビット）、マルトース、セロビオース、ラク
トース、スクロース、トレハロース、およびマルトトリオースなどが挙げられる。
【００３９】
＜キレート化剤＞
キレート化剤としては、例えば、エチレンジアミン四酢酸およびそれらの塩類（エチレ
ンジアミン四酢酸二水素二ナトリウム塩等）などが挙げられる。
【００４０】
＜防腐剤、防かび剤＞
防腐剤、防かび剤としては、例えば、安息香酸ナトリウム、ペンタクロロフェノールナ
トリウム、２−ピリジンチオール−１−オキサイドナトリウム、ソルビン酸ナトリウム、
デヒドロ酢酸ナトリウム、１，２−ジベンゾイソチアゾリン−３−オン（ゼネカ社のプロ
キセルＣＲＬ、プロキセルＢＤＮ、プロキセルＧＸＬ、プロキセルＸＬ．２、プロキセル
ＴＮ、プロキセルＬＶ）、４−クロロ−３−メチルフェノール（バイエル社のプリベント
ールＣＭＫ等）などが挙げられる。
【００４１】
＜防錆剤＞
防錆剤としては、例えば、ベンゾトリアゾールなどが挙げられる。
【００４２】
＜その他＞
上記以外の成分として、例えば、酸化防止剤、紫外線吸収剤、酸素吸収剤、溶解助剤な
ど、インクジェット捺染用のインク組成物において通常用いることができる添加剤を含有
してもよい。
【００４３】
１．５．インク組成物の調製方法
本実施形態に係るインク組成物は、前述した成分を任意な順序で混合し、必要に応じて
濾過などの方法により不純物を除去して得られる。各成分の混合方法としては、メカニカ
ルスターラー、マグネチックスターラーなどの撹拌装置を備えた容器に順次材料を添加し
て撹拌混合する方法が好適に用いられる。濾過方法としては、遠心濾過、フィルター濾過
などを必要に応じて行なうことができる。
【００４４】
１．６．物性
本実施形態に係るインク組成物は、画像品質とインクジェット捺染用としての吐出安定
性とのバランスの観点から、２０℃における表面張力が２０ｍＮ／ｍ以上４０ｍＮ／ｍで
あることが好ましく、２５ｍＮ／ｍ以上３５ｍＮ／ｍ以下であることがより好ましい。な
お、表面張力の測定は、例えば、自動表面張力計ＣＢＶＰ−Ｚ（商品名、協和界面科学株
式会社製）を用いて、２０℃の環境下で白金プレートをインク組成物で濡らしたときの表
面張力を確認することにより測定することができる。
【００４５】
また、同様の観点から、本実施形態に係るインク組成物の２０℃における粘度は、１．
５ｍＰａ・ｓ以上１０ｍＰａ・ｓ以下であることが好ましく、３ｍＰａ・ｓ以上８ｍＰａ
・ｓ以下であることがより好ましい。なお、粘度の測定は、例えば、粘弾性試験機ＭＣＲ
−３００（商品名、Ｐｙｓｉｃａ社製）を用いて、２０℃の環境下での粘度を測定するこ
とができる。
【００４６】
２．捺染方法
本実施形態に係る捺染方法は、上述したインク組成物を布帛に印捺する工程（以下、「
印捺工程」ともいう。）を含む。以下、本実施形態に係る捺染方法に含む工程および含み
得る工程について、工程毎に説明する。
【００４７】
２．１．前処理工程
本実施形態に係る捺染方法は、布帛にアルカリ剤およびヒドロトロピー剤の少なくとも
一方を含有する前処理液を付与する前処理工程を備えていてもよい。これにより着色剤の
染着性が一層向上する。
【００４８】
前処理液を布帛に付与する方法としては、例えば、前処理液中に布帛を浸漬させる方法
、前処理液をロールコーターなどで塗布する方法、前処理液を噴射する方法（例えば、イ
ンクジェット法、スプレー法）などが挙げられ、いずれの方法も使用できる。
【００４９】
前処理液は、アルカリ剤およびヒドロトロピー剤の少なくとも一方を含有する。これら
の成分の前処理液中の含有量は、布帛の種類などに応じて適宜設定することができ、特に
制限されるものではない。
【００５０】
アルカリ剤は、反応染料を使用する場合に、反応染料の染着性を一層向上させるという
点から好ましく使用される。アルカリ剤の具体例としては、炭酸ナトリウム、炭酸水素ナ
トリウム、水酸化ナトリウム、リン酸三ナトリウム、酢酸ナトリウムなどが挙げられる。
【００５１】
ヒドロトロピー剤は、記録される画像の発色性を向上させるという点から好ましく使用
される。ヒドロトロピー剤としては、インク組成物で例示した尿素類が挙げられる。
【００５２】
前処理剤は、糊剤を含有してもよい。糊剤としては、トウモロコシ及び小麦などのデン
プン物質、カルボキシメチルセルロース及びヒドロキシメチルセルロース等のセルロース
系物質、アルギン酸ナトリウム、アラビヤゴム、ローカストビーンガム、トラントガム、
グアーガム、及びタマリンド種子などの多糖類、ゼラチン及びカゼインなどのタンパク質
、タンニン及びリグニンなどの天然水溶性高分子、並びにポリビニルアルコール系化合物
、ポリエチレンオキサイド系化合物、アクリル酸系化合物、及び無水マレイン酸系化合物
などの合成の水溶性高分子が挙げられる。
【００５３】
前処理剤には、水、糊剤、還元防止剤、防腐剤、防かび剤、キレート化剤、ｐＨ調整剤
、界面活性剤など、捺染における前処理液に通常用いられる成分を含有してもよい。
【００５４】
本実施形態に係る捺染方法は、前処理工程の後、布帛に付与された前処理液を乾燥する
前処理液の乾燥工程を含んでいてもよい。前処理液の乾燥は、自然乾燥で行ってもよいが
、乾燥速度の向上という観点から、加熱を伴う乾燥であることが好ましい。前処理液の乾
燥工程において加熱を伴う場合に、その加熱方法は特に限定されるものではないが、例え
ば、ヒートプレス法、常圧スチーム法、高圧スチーム法、及びサーモフィックス法が挙げ
られる。また、加熱の熱源としては、以下に限定されないが、例えば赤外線（ランプ）が
挙げられる。
【００５５】
本実施形態に係る捺染方法において使用する布帛を構成する素材としては、特に限定さ
れず、例えば、綿、麻、羊毛、絹などの天然繊維、ポリプロピレン、ポリエステル、アセ
テート、トリアセテート、ポリアミド、ポリウレタンなどの合成繊維、ポリ乳酸などの生
分解性繊維などが挙げられ、これらの混紡繊維であってもよい。布帛としては、上記に挙
げた繊維を、織物、編物、不織布などいずれの形態にしたものでもよい。特に、上述した
インクジェット捺染用のインク組成物に反応染料を使用する場合には、染着性の観点から
、セルロースを主成分とする繊維（綿、麻、レーヨンなど）を含む布帛を使用することが
好ましい。
【００５６】
本実施形態に係る捺染方法は、あらかじめ上記のアルカリ剤およびヒドロトロピー剤の
少なくとも一方を用いて前処理した布帛を用いて行ってもよい。この場合には、前処理工
程を行わなくてもよい場合がある。
【００５７】
２．２．印捺工程
本実施形態に係る捺染方法は、上述したインク組成物を布帛に印捺する印捺工程を含む
。具体的には、インクジェット記録方式により吐出されたインク滴を布帛に付着させて、
布帛に画像を形成する。インクジェット記録方式としては、荷電偏向方式、コンティニュ
アス方式、オンデンマンド方式（ピエゾ式、バブルジェット（登録商標）式）などが挙げ
られる。これらのインクジェット記録方式の中でも、ピエゾ式のインクジェット記録装置
を用いることが、吐出に際して熱などの影響によってインク組成物の組成が変化し難く、
且つ高精細な画像を記録できる点で好ましい。
【００５８】
２．３．熱処理工程
本実施形態に係る捺染方法は、上記のインク組成物が印捺された布帛を熱処理する熱処
理工程を含んでもよい。熱処理工程を行うことにより、着色剤が繊維に良好に染着する。
熱処理工程は従来公知の方法を用いることができ、例えば、ＨＴ法（高温スチーミング法
）、ＨＰ法（高圧スチーミング法）、サーモゾル法などが挙げられる。
【００５９】
熱処理工程における温度としては、布帛に対するダメージを軽減するという観点から、
９０℃以上１１０℃以下の範囲で行われることが好ましい。
【００６０】
２．４．洗浄工程
本実施形態に係る捺染方法は、印捺物を洗浄する洗浄工程を含んでもよい。洗浄工程は
、上記の熱処理工程の後に行うことが好ましく、繊維に染着していない着色剤を効果的に
除去することができる。洗浄工程は、例えば水を用いて行うことができ、必要に応じてソ
ーピング処理を行ってもよい。
【００６１】
３．実施例と比較例
以下、本実施形態のインクジェット捺染用インク組成物について、実施例と比較例とを
挙げて具体的に説明する。なお、本発明はこれらの実施例に限定されるものではない。
【００６２】
３．１．インクジェット捺染用インク組成物の調製
実施例と比較例のインクジェット捺染用インク組成物の構成と評価結果とを表１に示す
。
表１の組成になるように各成分を容器に入れて、マグネチックスターラーで２時間混合
および攪拌した後、孔径５μｍのメンブレンフィルターで濾過することで、実施例および
比較例に係るインク組成物を得た。なお、表１中の数値は、質量％を示し、イオン交換水
はインク組成物の全質量が１００質量％となるように添加した。
【００６３】
【表１】
2018002754.tif 000006
【００６４】
（実施例１）
実施例１のインク組成物は、着色剤ＡであるＣ．Ｉ．Ｒｅａｃｔｉｖｅ  Ｒｅｄ２４５
を９．５０質量部と、着色剤ＢであるＣ．Ｉ．Ｒｅａｃｔｉｖｅ  Ｖｉｏｌｅｔ２を０．
５０質量部と、アルキルポリオールとして１，２−プロパンジオールを８.５０質量部と
、含窒素系複素環式化合物として２−ピロリドンを１０．００質量部と、ｐＨ調整剤とし
てトリエタノールアミンを０．２５質量部と、界面活性剤としてオルフィンＰＤ００２Ｗ
を０．２０質量部と、保湿剤として尿素を３．００質量部とを含み、残部をイオン交換水
とし、インク組成物の全質量が１００質量部となるように調整した。つまり、実施例１の
インク組成物における着色剤Ａと着色剤Ｂの重量配合比は、９５：５である。
【００６５】
（実施例２）
実施例２のインク組成物は、着色剤ＡであるＣ．Ｉ．Ｒｅａｃｔｉｖｅ  Ｒｅｄ２４５
を９．００質量部と、着色剤ＢであるＣ．Ｉ．Ｒｅａｃｔｉｖｅ  Ｖｉｏｌｅｔ２を１．
００質量部とし、着色剤以外の溶剤は上記実施例１と同様の配合量で調整した。実施例２
のインク組成物における着色剤Ａと着色剤Ｂの重量配合比は、９０：１０である。
【００６６】
（実施例３）
実施例３のインク組成物は、着色剤ＡであるＣ．Ｉ．Ｒｅａｃｔｉｖｅ  Ｒｅｄ２４５
を７.５０質量部と、着色剤ＢであるＣ．Ｉ．Ｒｅａｃｔｉｖｅ  Ｖｉｏｌｅｔ２を２.５
０質量部とし、着色剤以外の溶剤は上記実施例１と同様の配合量で調整した。実施例３の
インク組成物における着色剤Ａと着色剤Ｂの重量配合比は、７５：２５である。
【００６７】
（実施例４）
実施例４のインク組成物は、着色剤ＡであるＣ．Ｉ．Ｒｅａｃｔｉｖｅ  Ｒｅｄ２４５
を６.００質量部と、着色剤ＢであるＣ．Ｉ．Ｒｅａｃｔｉｖｅ  Ｖｉｏｌｅｔ２を４.０
０質量部とし、着色剤以外の溶剤は上記実施例１と同様の配合量で調整した。実施例４の
インク組成物における着色剤Ａと着色剤Ｂの重量配合比は、６０：４０である。
【００６８】
（比較例１）
比較例１のインク組成物は、着色剤ＡであるＣ．Ｉ．Ｒｅａｃｔｉｖｅ  Ｒｅｄ２４５
を１０.００質量部とし、着色剤以外の溶剤は上記実施例１と同様の配合量で調整した。
つまり、比較例１のインク組成物における着色剤Ａと着色剤Ｂの重量配合比は、１００：
０である。
【００６９】
（比較例２）
比較例２のインク組成物は、着色剤ＡであるＣ．Ｉ．Ｒｅａｃｔｉｖｅ  Ｒｅｄ２４５
を５.００質量部と、着色剤ＢであるＣ．Ｉ．Ｒｅａｃｔｉｖｅ  Ｖｉｏｌｅｔ２を５.０
０質量部とし、着色剤以外の溶剤は上記実施例１と同様の配合量で調整した。比較例２の
インク組成物における着色剤Ａと着色剤Ｂの重量配合比は、５０：５０である。
【００７０】
３．２．前処理液の調製
ポリオキシエチレンジイソプロピルエーテル（オキシエチレン＝３０モル）を５質量部
、エーテル化カルボキシメチルセルロースを５質量部、尿素を１００質量部、ｍ−ベンゼ
ンスルホン酸ナトリウム１０質量部をよく混合した後、１０００質量部のイオン交換水を
少量ずつ添加しながら６０℃下で３０分攪拌する。その後、炭酸ナトリウム３０質量部を
攪拌されている溶液にさらに加えて１０分攪拌し、この溶液を孔径１０μｍのメンブレン
フィルターで濾過することにより前処理液を得た。
【００７１】
３．３．評価方法
３．３．１．色相
上記のようにして得られた前処理液を布帛（綿、絹）に塗布して、マングルにてピック
アップ率２０％で絞って乾燥させた。その後、インクジェットプリンターＰＸ−Ｇ９３０
（セイコーエプソン株式会社製）のカートリッジに上記のインク組成物を充填し、前処理
を行った布帛にインク組成物を付着させて画像を印捺した。画像解像度は１４４０×７２
０ｄｐｉとした。インク吐出量を２０％〜１００％の間で調節した。画像が印捺された布
帛に対して１０２℃で１０分間スチーミングを行った後、ラッコールＳＴＡ（明成化学株
式会社製、界面活性剤）を０．２質量部含む水溶液を用いて９０℃で１０分間洗浄し、乾
燥させたものを評価サンプルとした。
【００７２】
色相の評価は、測色器（商品名「Ｇｒｅｔａｇ  Ｍａｃｂｅｔｈ  Ｓｐｅｃｔｒｏｌｉ
ｎｏ」、Ｘ−ＲＩＴＥ社製）で画像のＬ*、ａ*、ｂ*値を測定し、得られた値に基づいて
、下記計算式を用いて色相Ｃ*を算出し、インク吐出量を２０％〜１００％の間での色相
の変化量の判定を行った。
Ｃ*＝（（ａ*）^２＋（ｂ*）^２）^０．５・・・（数式１）
ΔＣ=Ｃ*max−Ｃ*min・・・（数式２）
Ｃ*maxはインク吐出量２０％〜１００％における色相Ｃ*の最大値であり、Ｃ*minはイ
ンク吐出量２０％〜１００％における色相Ｃ*の最小値である。
【００７３】
３．３．２．色差
上記のようにして得た評価サンプルである布帛（綿、絹）について上記の測色器で得ら
れた画像のＬ*、ａ*、ｂ*値をもちいて、インク吐出量１００％について綿と絹との色差
ΔＥ*について、下記色差式を用いて算出し、色差の判定を行った。
ΔＥ*＝｛（ΔＬ*）^２＋（Δａ*^２）＋（Δｂ*^２）｝^０．５・・・（数式３）
ΔＬ*=Ｌ*１−Ｌ*２・・・（数式４）
Δａ*=ａ*１−ａ*２・・・（数式５）
Δｂ*=ｂ*１−ｂ*２・・・（数式６）
Ｌ*１、ａ*１、ｂ*１はインク吐出量１００％（綿）の値であり、Ｌ*２、ａ*２、ｂ*２
はインク吐出量１００％（絹）の値である。
【００７４】
３．３．３．耐光性
Ｘｅｎｏｎ耐光性試験機ＸＬ−７５ｓ（商品名：株式会社 スガ試験機製）を用い、２
３℃、相対湿度５０％Ｒ.Ｈ、照度７５０００ｌｕｘの条件のもと、上記布帛（綿、絹）
を１０日間暴露した。上記試験を行った印捺物について、上記の測色器を用いて画像のＯ
Ｄ値（発色濃度）を測定し、測定されたＯＤ値をもちいて初期と１０日目との変化量を算
出し、発色性を評価した。
ΔＯＤ=ＯＤ１−ＯＤ２・・・（数式７）
ＯＤ１は試験する前（初期）の値であり、ＯＤ２は１０日間暴露後の値である。
【００７５】
下記表２に、実施例１のインク組成物におけるメディアに対するインク吐出量と、メデ
ィアの色空間における測色結果とを示す。
【００７６】
【表２】
2018002754.tif 000007
下記表３に、実施例２のインク組成物におけるメディアに対するインク吐出量と、メデ
ィアの色空間における測色結果とを示す。
【００７７】
【表３】
2018002754.tif 000008
下記表４に、実施例３のインク組成物におけるメディアに対するインク吐出量と、メデ
ィアの色空間における測色結果とを示す。
【００７８】
【表４】
2018002754.tif 000009
下記表５に、実施例４のインク組成物におけるメディアに対するインク吐出量と、メデ
ィアの色空間における測色結果とを示す。
【００７９】
【表５】
2018002754.tif 000010
下記表６に、比較例１のインク組成物におけるメディアに対するインク吐出量と、メデ
ィアの色空間における測色結果とを示す。
【００８０】
【表６】
2018002754.tif 000011
下記表７に、比較例２のインク組成物におけるメディアに対するインク吐出量と、メデ
ィアの色空間における測色結果とを示す。
【００８１】
【表７】
2018002754.tif 000012
【００８２】
実施例１のＣ*は表２のインク吐出量２０〜１００％についてａ*、ｂ*の値から上記数
式１を用いて、各インク吐出量におけるＣ*を算出した。
【００８３】
また、上記Ｃ*の値から数式２を用いて、インク吐出量が２０〜１００％のうち最も高
い数値から最も低い数値を引いた値をΔＣとし、色相の大きさとした。
【００８４】
実施例１の植物性繊維と動物性繊維との色差ΔＥ*については、最も布帛の違いによっ
て発色の差がわかりやすいインク吐出量１００％のＬ*、ａ*、ｂ*の値から上記数式３〜
６を用いて算出した。
【００８５】
同様に上記の方法で実施例２〜４、比較例１、２について算出し、図１に示した表１に
結果を記載している。
【００８６】
表１から明らかなように、マゼンタの色相領域は着色剤ＡであるＣ．Ｉ．Ｒｅａｃｔｉ
ｖｅ  Ｒｅｄ２４５を単独（単色）で用いた比較例１のインク組成物では植物性繊維がΔ
Ｃ＝１．９、動物性繊維がΔＣ＝２．８であることに対し、実施例１のインク組成物では
植物性繊維がΔＣ＝２．４、動物性繊維がΔＣ＝３．９と布帛によらず色相領域が大きく
なっている。
【００８７】
また、実施例１〜実施例４では、着色剤ＡであるＣ．Ｉ．Ｒｅａｃｔｉｖｅ  Ｒｅｄ２
４５と、着色剤ＢであるＣ．Ｉ．Ｒｅａｃｔｉｖｅ  Ｖｉｏｌｅｔ２との重量配合比にお
いて、着色剤ＢであるＣ．Ｉ．Ｒｅａｃｔｉｖｅ  Ｖｉｏｌｅｔ２の重量配合比を多くし
ていくと、布帛によらずマゼンタの色相領域が大きくなっている。
【００８８】
また、表１から植物性繊維と動物性繊維との色差については比較例１がΔＥ*＝７．７
であることに対し、実施例１〜実施例４はΔＥ*＝４．９〜６．５といずれも色差が小さ
い。
【００８９】
一方で、着色剤ＡであるＣ．Ｉ．Ｒｅａｃｔｉｖｅ  Ｒｅｄ２４５と、着色剤Ｂである
Ｃ．Ｉ．Ｒｅａｃｔｉｖｅ  Ｖｉｏｌｅｔ２との重量配合比が５０：５０である比較例２
の色相領域は、上記比較例１に比べて、植物性繊維がΔＣ＝７．９、動物性繊維がΔＣ＝
１０．５と良好ではあるが、比較例２の色差はΔＥ*＝８．０であり、上記比較例１と比
べて、あまり変化しなかった。
【００９０】
上記結果からインク組成物における着色剤Ａと着色剤Ｂと重量配合比は、着色剤Ａ：着
色剤Ｂ＝６０〜９５：５〜４０であることが好ましい。
【００９１】
すなわち、着色剤Ａを単独（単色）で使用したインク組成物よりも、着色剤Ａと着色剤
Ｂとを上記比率で配合したインク組成物のほうが布帛（綿、絹）によらず、マゼンタの色
相領域が優れ、植物性繊維と動物性繊維とで発色の違いを低減したインク組成物を得るこ
とができる。
【００９２】
下記表８に、実施例２，３および比較例１の耐光性試験評価結果を示す。
【００９３】
【表８】
2018002754.tif 000013
表８に示すように、耐光性について実施例２、３と比較例１を比較すると耐光性につい
ては実施例２、３の方が植物性繊維と動物性繊維とで共に発色濃度の退色が少ない。
つまり、着色剤Ａを単独（単色）で使用したインク組成物よりも、着色剤Ａと着色剤Ｂ
とを配合したインク組成物よりほうが耐光性が良いといえる。